실시 예 2 를 통하 여 제조 된 음극 활물질 3 중량 부 및 석유 계 피치 0 . 7 중량 부 ( 탄화 후 수율 : 0 . 42 중량 부 ) , 인편상 흑연 절편 0 . 2 중량 부를 테트라 하이드로 퓨란 100 중량 부 에 넣 은 후 , 자석 교반기 를 이용 하 여 30 분 동안 혼합 한 후 , 회전 증발기 를 이용 하 여 테트라 하이드로 퓨란 을 증발 시킨 후 1 , 000 ℃ 에서 1 시간 동안 아르곤 분위기 에서 열처리 한 후 노 냉 하 여 평균 입경 ( D 50 ) 이 21 ㎛ 인 음극 활물질 을 제조 하 였 다 .